(57)【要約】［課題］有機ＥＬ装置等の発光装置上のタッチパネル用支持基板を不要とし、発光装置全体の厚さを小さくすることで、より屈曲性の良い発光装置を提供し、しかも薬液耐性の高いパターン化硬化樹脂層を有する発光装置を提供する。［解決手段］基板と、前記基板上に発光素子と、前記発光素子上に硬化樹脂部とを有する発光装置であり、前記硬化樹脂部が、パターン化硬化樹脂層を含み、前記パターン化硬化樹脂層が、７０質量％２−アミノエタノール水溶液に６０℃で５分間浸漬させた場合の、浸漬前の膜厚を１００としたときの浸漬後の膜厚が８０〜１２０であり、前記発光装置が、前記硬化樹脂部と前記発光素子との間に、ガラス基板、又はポリエチレンテレフタレート等からなる支持体を有さないことを特徴とする発光装置。
2019009360.tif 000002
【特許請求の範囲】
【請求項１】
基板と、
前記基板上に発光素子と、
前記発光素子上に硬化樹脂部と
を有する発光装置であり、
前記硬化樹脂部が、パターン化硬化樹脂層を含み、
前記パターン化硬化樹脂層が、７０質量％２−アミノエタノール水溶液に６０℃で５分間浸漬させた場合の、浸漬前の膜厚を１００としたときの浸漬後の膜厚が８０〜１２０であり、
前記発光装置が、前記硬化樹脂部と前記発光素子との間に、ガラス基板、又はポリエチレンテレフタレート、ポリエチレンナフタレート、ポリブチレンテレフタレート、ポリブチレンナフタレート、ポリスチレン、ポリカーボネート、ポリスルホン、ポリエーテルスルホン、ポリアリレート、アリルジグリコールカーボネート樹脂、ポリアミド、ポリイミド、ポリアミドイミド、ポリエーテルイミド、ポリベンズアゾール、ポリフェニレンサルファイド、ポリシクロオレフィン、ポリノルボルネン及びトリアセチルセルロース樹脂の群から選ばれる少なくとも１種からなり、厚さ５０μｍを超える支持体を有さない
ことを特徴とする発光装置。
【請求項２】
前記発光素子が有機ＥＬ素子であり、前記発光装置が有機ＥＬ装置である請求項１に記載の発光装置。
【請求項３】
前記パターン化硬化樹脂層が、感放射線性樹脂組成物より形成された層である請求項１又は２に記載の発光装置。
【請求項４】
前記硬化樹脂部が、前記発光素子を封止する封止層上に形成されており、かつ、前記発光装置が、前記硬化樹脂部と前記封止層との間に、前記ガラス基板又は支持体を有さない請求項１〜３のいずれか１項に記載の発光装置。
【請求項５】
前記硬化樹脂部が、前記発光素子又はその封止層と直接接している請求項１〜４のいずれか１項に記載の発光装置。
【請求項６】
前記硬化樹脂部が、粘着層又は接着層を介して、前記基板及び前記発光素子を有する素子基板に貼りあわされているものではない請求項１〜５のいずれか１項に記載の発光装置。
【請求項７】
前記硬化樹脂部が、前記パターン化硬化樹脂層の前記発光素子側に、配線下地層としての硬化層をさらに含む請求項１〜６のいずれか１項に記載の発光装置。
【請求項８】
基板と、
前記基板上に有機ＥＬ素子と、
前記有機ＥＬ素子上にタッチパネル部材と
を有するタッチパネル付き有機ＥＬ装置であり、
前記タッチパネル部材が、パターン化硬化樹脂層を含み、前記パターン化硬化樹脂層が、７０質量％２−アミノエタノール水溶液に６０℃で５分間浸漬させた場合の、浸漬前の膜厚を１００としたときの浸漬後の膜厚が８０〜１２０であり、かつ、前記タッチパネル部材の有機ＥＬ素子側の面上にはタッチパネル用支持基板が配置されていない
ことを特徴とするタッチパネル付き有機ＥＬ装置。
【請求項９】
前記タッチパネル部材が、（１）第１の金属配線層と、（２）第２の金属配線層と、（３）前記第１及び第２の金属配線層の間に形成され、前記第１及び第２の金属配線層を部分的に絶縁し、かつ前記第１及び第２の金属配線層を導通させる配線が形成されたコンタクトホールを有する、パターン化硬化樹脂層と、（４）前記第２の金属配線層を被覆する硬化樹脂層とを有する、請求項８に記載のタッチパネル付き有機ＥＬ装置。
【請求項１０】
基板と、前記基板上に発光素子と、前記発光素子上に硬化樹脂部とを有する発光装置であり、前記硬化樹脂部が、パターン化硬化樹脂層を含む発光装置の製造方法であって、
（１）感放射線性樹脂組成物の塗膜を形成する工程と、（２）前記塗膜に、マスクを介して、第１の放射線を照射する工程と、（３）放射線照射後の前記塗膜を現像する工程と、（４）現像後の前記塗膜に第２の放射線を照射して、前記パターン化硬化樹脂層を形成する工程と（ただし、工程（４）は１００℃以下で行い、また、第１の放射線と第２の放射線は同一でも異なっていてもよい。）
を有する、発光装置の製造方法。
【請求項１１】
前記工程（４）が、
（４−ｉ）前記塗膜を１００℃以下で加熱した後、第２の放射線を照射する工程；又は
（４−ｉｉ）前記塗膜に第２の放射線を照射した後、１００℃以下で加熱する工程
である、請求項１０に記載の発光装置の製造方法。
【請求項１２】
前記発光装置が、基板と、前記基板上に有機ＥＬ素子と、前記有機ＥＬ素子上にタッチパネル部材とを有するタッチパネル付き有機ＥＬ装置であり、前記タッチパネル部材が、パターン化硬化樹脂層を含み、前記有機ＥＬ装置が、前記有機ＥＬ素子と前記タッチパネル部材との間に、タッチパネル用支持基板を有さないタッチパネル付き有機ＥＬ装置である、請求項１０又は１１に記載の発光装置の製造方法。
【請求項１３】
前記感放射線性樹脂組成物が、下記式（１）で示される重合体と感放射線性重合開始剤とを含有する請求項１０〜１２のいずれか１項に記載の発光装置の製造方法。
【化１】
2019009360.tif 000006
［式（１）中、ｎおよびｍは、それぞれ独立に１〜３０の整数を示す。］
【発明の詳細な説明】
【技術分野】
【０００１】
本発明は、発光装置及び有機ＥＬ装置、並びにこれらの製造方法に関する。
【背景技術】
【０００２】
近年開発が進められている発光素子の一つとして、陽極、有機発光層及び陰極を含む積層構造を有する有機エレクトロルミネッセンス（ＥＬ）素子が知られている。有機ＥＬ装置は、前記有機ＥＬ素子を有している。ここで、装置全面にタッチパネル部材を有するタッチパネル付き有機ＥＬ装置が知られている（例えば、特許文献１参照）。【０００３】
前記タッチパネル付き有機ＥＬ装置は、例えば、タッチパネル用支持基板上にタッチパネル部材を形成してタッチパネルを製造した後に、タッチパネル用支持基板を、粘着層又は接着層を介して、有機ＥＬ素子が形成された基板に貼り合わせて製造されている。
【先行技術文献】
【特許文献】
【０００４】
【特許文献１】特開２０１５−１６１８０６号公報
【発明の概要】
【発明が解決しようとする課題】
【０００５】
タッチパネル用支持基板を、粘着層又は接着層を介して、有機ＥＬ素子が形成された基板に貼り合わせる場合、有機ＥＬ装置全体の厚さが大きくなり有機ＥＬ装置を屈曲させた場合に当該装置の破損又は機能低下が起こることがある。【０００６】
タッチパネル用支持基板を、粘着層又は接着層を介して、有機ＥＬ素子が形成された基板に貼り合わせるのではなく、有機ＥＬ素子上に直接リソグラフィ及びエッチング等の手法によりタッチパネルを作製することで大幅に有機ＥＬ装置等の発光装置全体の厚さを小さくすることができる。しかしながら、従来の手法ではタッチパネル内のパターニング樹脂絶縁膜の形成には１００℃超の温度でのベークが必要であり、パターン化硬化樹脂層を有機ＥＬ素子上に直接形成した際にはＥＬ発光層の劣化を招くという弊害が有った。またパターン化硬化樹脂層を従来の材料で１００℃以下の低温で形成した場合にはパターン化硬化樹脂層が配線形成のためのエッチング薬液に耐えられず、タッチパネル構造の作製が不可能であった。【０００７】
本発明は、有機ＥＬ装置等の発光装置上のタッチパネル用支持基板を不要とし、発光装置全体の厚さを小さくすることで、より屈曲性の良い発光装置を提供し、しかも薬液耐性の高いパターン化硬化樹脂層を有する発光装置を提供することを課題とする。
【課題を解決するための手段】
【０００８】
本発明者らは前記課題を解決すべく鋭意検討を行った。その結果、１００℃以下の温度で薬液耐性の高いパターン化硬化樹脂層を発光素子上に直接形成することにより、タッチパネル用支持基板を不要とし、有機ＥＬ装置等の発光装置全体の厚さを小さくすることができ、したがって屈曲性の良い発光装置が得られることを見出し、本発明を完成するに至った。本発明は、例えば以下の［１］〜［１３］に関する。【０００９】
［１］基板と、前記基板上に発光素子と、前記発光素子上に硬化樹脂部とを有する発光装置であり、前記硬化樹脂部が、パターン化硬化樹脂層を含み、前記パターン化硬化樹脂層が、７０質量％２−アミノエタノール水溶液に６０℃で５分間浸漬させた場合の、浸漬前の膜厚を１００としたときの浸漬後の膜厚が８０〜１２０であり、前記発光装置が、前記硬化樹脂部と前記発光素子との間に、ガラス基板、又はポリエチレンテレフタレート、ポリエチレンナフタレート、ポリブチレンテレフタレート、ポリブチレンナフタレート、ポリスチレン、ポリカーボネート、ポリスルホン、ポリエーテルスルホン、ポリアリレート、アリルジグリコールカーボネート樹脂、ポリアミド、ポリイミド、ポリアミドイミド、ポリエーテルイミド、ポリベンズアゾール、ポリフェニレンサルファイド、ポリシクロオレフィン、ポリノルボルネン及びトリアセチルセルロース樹脂の群から選ばれる少なくとも１種からなり、厚さ５０μｍを超える支持体を有さないことを特徴とする発光装置。【００１０】
［２］前記発光素子が有機ＥＬ素子であり、前記発光装置が有機ＥＬ装置である前記［１］に記載の発光装置。【００１１】
［３］前記パターン化硬化樹脂層が、感放射線性樹脂組成物より形成された層である前記［１］又は［２］に記載の発光装置。【００１２】
［４］前記硬化樹脂部が、前記発光素子を封止する封止層上に形成されており、かつ、前記発光装置が、前記硬化樹脂部と前記封止層との間に、前記ガラス基板又は支持体を有さない前記［１］〜［３］のいずれか１項に記載の発光装置。【００１３】
［５］前記硬化樹脂部が、前記発光素子又はその封止層と直接接している前記［１］〜［４］のいずれか１項に記載の発光装置。【００１４】
［６］前記硬化樹脂部が、粘着層又は接着層を介して、前記基板及び前記発光素子を有する素子基板に貼りあわされているものではない前記［１］〜［５］のいずれか１項に記載の発光装置。【００１５】
［７］前記硬化樹脂部が、前記パターン化硬化樹脂層の前記発光素子側に、配線下地層としての硬化層をさらに含む前記［１］〜［６］のいずれか１項に記載の発光装置。【００１６】
［８］基板と、前記基板上に有機ＥＬ素子と、前記有機ＥＬ素子上にタッチパネル部材とを有するタッチパネル付き有機ＥＬ装置であり、前記タッチパネル部材が、パターン化硬化樹脂層を含み、前記パターン化硬化樹脂層が、７０質量％２−アミノエタノール水溶液に６０℃で５分間浸漬させた場合の、浸漬前の膜厚を１００としたときの浸漬後の膜厚が８０〜１２０であり、かつ、前記タッチパネル部材の有機ＥＬ素子側の面上にはタッチパネル用支持基板が配置されていないことを特徴とするタッチパネル付き有機ＥＬ装置。【００１７】
［９］前記タッチパネル部材が、（１）第１の金属配線層と、（２）第２の金属配線層と、（３）前記第１及び第２の金属配線層の間に形成され、前記第１及び第２の金属配線層を部分的に絶縁し、かつ前記第１及び第２の金属配線層を導通させる配線が形成されたコンタクトホールを有する、パターン化硬化樹脂層と、（４）前記第２の金属配線層を被覆する硬化樹脂層とを有する、前記［８］に記載のタッチパネル付き有機ＥＬ装置。【００１８】
［１０］基板と、前記基板上に発光素子と、前記発光素子上に硬化樹脂部とを有する発光装置であり、前記硬化樹脂部が、パターン化硬化樹脂層を含む発光装置の製造方法であって、（１）感放射線性樹脂組成物の塗膜を形成する工程と、（２）前記塗膜に、マスクを介して、第１の放射線を照射する工程と、（３）放射線照射後の前記塗膜を現像する工程と、（４）現像後の前記塗膜に第２の放射線を照射して、前記パターン化硬化樹脂層を形成する工程と（ただし、工程（４）は１００℃以下で行い、また、第１の放射線と第２の放射線は同一でも異なっていてもよい。）を有する、発光装置の製造方法。【００１９】
［１１］前記工程（４）が、（４−ｉ）前記塗膜を１００℃以下で加熱した後、第２の放射線を照射する工程；又は（４−ｉｉ）前記塗膜に第２の放射線を照射した後、１００℃以下で加熱する工程である、前記［１０］に記載の発光装置の製造方法。【００２０】
［１２］前記発光装置が、基板と、前記基板上に有機ＥＬ素子と、前記有機ＥＬ素子上にタッチパネル部材とを有するタッチパネル付き有機ＥＬ装置であり、前記タッチパネル部材が、パターン化硬化樹脂層を含み、前記有機ＥＬ装置が、前記有機ＥＬ素子と前記タッチパネル部材との間に、タッチパネル用支持基板を有さないタッチパネル付き有機ＥＬ装置である、前記［１０］又は［１１］に記載の発光装置の製造方法。【００２１】
［１３］前記感放射線性樹脂組成物が、下記式（１）で示される重合体と感放射線性重合開始剤とを含有する前記［１０］〜［１２］のいずれか１項に記載の発光装置の製造方法。【００２２】
【化１】
2019009360.tif 000003
［式（１）中、ｎおよびｍは、それぞれ独立に１〜３０の整数を示す。］
【発明の効果】
【００２３】
本発明によれば、１００℃以下の温度で薬液耐性の高いパターン化硬化樹脂層を発光素子上に直接形成することで有機ＥＬ装置等の発光装置全体の厚さを小さくすることができ、それにより発光装置を屈曲させた場合に当該装置の破損又は機能低下を防止することができる発光装置が提供される。
【図面の簡単な説明】
【００２４】
【図１】図１に、本発明の発光装置の一実施態様の断面図を示す。
【図２】図２に、従来の発光装置の一実施態様の断面図を示す。
【発明を実施するための形態】
【００２５】
以下、本発明を実施するための形態について、好適態様も含めて詳細に説明する。本明細書で例示する各成分は、特に言及しない限り、それぞれ１種単独で用いてもよく、２種以上を併用してもよい。また、本明細書において引用される各特許公報に記載されている化合物等は、本明細書に記載されているものとする。
【００２６】
［発光装置］
本発明の発光装置は、基板と、前記基板上に発光素子と、前記発光素子上に硬化樹脂部とを有し、前記硬化樹脂部が、パターン化硬化樹脂層を含む。
【００２７】
ただし、本発明の発光装置は、硬化樹脂部と発光素子との間に、ガラス基板、又はポリエチレンテレフタレート、ポリエチレンナフタレート、ポリブチレンテレフタレート、ポリブチレンナフタレート、ポリスチレン、ポリカーボネート、ポリスルホン、ポリエーテルスルホン、ポリアリレート、アリルジグリコールカーボネート樹脂、ポリアミド、ポリイミド、ポリアミドイミド、ポリエーテルイミド、ポリベンズアゾール、ポリフェニレンサルファイド、ポリシクロオレフィン、ポリノルボルネン及びトリアセチルセルロース樹脂の群から選ばれる少なくとも１種からなり、厚さ５０μｍを超える支持体を有さない。以下、これらのガラス基板及び前記樹脂からなる支持体を総称して「支持基板」ともいう。また、発光素子が形成された基板を「素子基板」ともいう。
【００２８】
このような態様であると、硬化樹脂部が形成された支持基板を、粘着層又は接着層を介して素子基板に貼り合わせて硬化樹脂部を発光素子上に配置した発光装置と比較して、発光装置の厚さを大幅に小さくすることが可能である。
【００２９】
本明細書において「ＡＡ上のＢＢ」や「ＡＡ上に配置されたＢＢ」、「ＡＡ上にＢＢを形成する」という表現において、ＡＡとＢＢは接していてもよく、ＡＡとＢＢは接していなくともよく、例えば他の層がＡＡとＢＢとの間に存在していてもよい。
【００３０】
発光装置は、例えば、有機発光層及び有機半導体薄膜等の有機層を含む積層構造を備えた装置であり、具体的には、有機エレクトロルミネッセンス（ＥＬ）装置、有機トランジスタが挙げられ、有機ＥＬ装置が好ましい。有機ＥＬ装置としては、例えば、有機ＥＬ照明装置、有機ＥＬ表示装置が挙げられる。これらの発光装置は、装置前面にパターン化硬化樹脂層を含むパターニング構造（例：タッチパネル部材、光取出し構造、光散乱構造、レンズ構造）を有する。
【００３１】
＜基板＞
基板としては、例えば、ガラス基板及び樹脂基板が挙げられ、一実施態様では、可視光に対して透過率の高い透明基板が挙げられる。屈曲性の観点から、樹脂基板が好ましい。基板の構成材料としては、例えば、無アルカリガラス、ホウ珪酸ガラス、アルミノホウ珪酸ガラス、石英ガラス、合成石英ガラス、ソーダライムガラス、ホワイトサファイア等のガラス；ポリエステル（例：ポリエチレンテレフタレート、ポリエチレンナフタレート）、ポリオレフィン、ポリスチレン、ポリイミド、ポリアミド、ポリアミドイミド、ポリエーテルイミド、ポリアリレート、ポリエーテルスルホン、ポリスルホン、ポリエーテルエーテルケトン、ポリカーボネート、ポリメタクリル酸メチル、ポリ塩化ビニル、ポリ塩化ビニリデン、ポリウレタン等の樹脂が挙げられる。その他、基板としては、シリコン基板、窒化シリコン基板、モリブデン基板が挙げられる。
【００３２】
基板は、例えば、前記発光素子を駆動する薄膜トランジスタ（ＴＦＴ）を有するＴＦＴ基板であり、一実施態様では、前記ＴＦＴがマトリクス状に配置されている。また、ＴＦＴ基板は前記ＴＦＴを覆う平坦化膜を有してもよい。
【００３３】
基板の厚さは、通常は１０〜５００μｍである。
【００３４】
＜発光素子＞
発光素子は、通常、基板上に形成されている。
【００３５】
発光素子としては、有機ＥＬ素子が好ましい。
【００３６】
有機ＥＬ素子は、その構造の詳細な説明は省略するが、発光材料を含む有機発光層が互いに対向する一対の電極の間に挟持されてなる構造を有すればよく、すなわち有機発光層が互いに対向する陽極と陰極との間に挟持されてなる構造を有すればよく、例えば、陽極／有機発光層／陰極を有する公知の構造をとることができる。
【００３７】
有機ＥＬ素子は、例えばトップエミッション構造を有することができ、各構成材料の材質は、当該構造に応じて適宜選択することができる。
【００３８】
有機発光層は、有機材料である発光材料、すなわち、有機発光材料を含有する。有機発光層は、例えば、素子駆動時に各色を放射する層や、素子駆動時に白色光を放射する層である。前記白色光は、対応するカラーフィルタによって透過選択された色光となって有機ＥＬ装置から放出される。
【００３９】
有機発光層に含まれる有機発光材料は低分子有機発光材料であっても、高分子有機発光材料であってもよい。例えば、トリス（８−キノリノラト）アルミニウム（Ａｌｑ3）、ビス（１０−ヒドロキシベンゾ［ｈ］キノリネート）ベリリウム（ＢｅＢｑ2）等の基材母体にキナクリドンやクマリンをドープした材料を用いることができる。高分子有機発光材料としては、例えば、ポリフェニレンビニレン及びその誘導体、ポリアセチレン及びその誘導体、ポリフェニレン及びその誘導体、ポリパラフェニレンエチレン及びその誘導体、ポリ３−ヘキシルチオフェン及びその誘導体、ポリフルオレン及びその誘導体等を選択して用いることができる。
【００４０】
有機ＥＬ素子の陽極及び陰極は、それぞれ導電性の材料からなる。陽極の材料としては、例えば、Ｉｎｄｉｕｍ  Ｔｉｎ  Ｏｘｉｄｅ（ＩＴＯ）、Ｉｎｄｉｕｍ  Ｚｉｎｃ  Ｏｘｉｄｅ（ＩＺＯ）、酸化スズ等の酸化物；アルミニウム（Ａｌ）、ＡＰＣ（銀、パラジウム、銅の合金）、ＡＲＡ（銀、ルビジウム、金の合金）、ＭｏＣｒ（モリブデンとクロムの合金）、ＮｉＣｒ（ニッケルとクロムの合金）等の金属が挙げられ、またこれらの金属と透明性の高い電極（例：ＩＴＯ）との積層膜でもよい。陰極の材料としては、例えば、ＩＴＯ、ＩＺＯ、酸化スズ等の酸化物；マグネシウム（Ｍｇ）、カルシウム（Ｃａ）、アルミニウム（Ａｌ）、銀（Ａｇ）、これらの１種又は２種以上を含む合金等の金属が挙げられ、またこれらの金属と透明性の高い電極（例：ＩＴＯ）との積層膜でもよい。
【００４１】
なお、陽極と有機発光層との間に、正孔注入層及び／又は正孔輸送層が配置されていてもよい。陽極と有機発光層との間に、正孔注入層及び正孔輸送層が配置される場合、陽極上に正孔注入層が配置され、正孔注入層上に正孔輸送層が配置され、そして正孔輸送層上に有機発光層が配置される。また、陽極から有機発光層へ効率的に正孔を輸送できる限り、正孔注入層及び正孔輸送層は省略されてもよい。また、陰極と有機発光層との間に、電子輸送層及び／又は電子注入層が配置されていてもよい。
【００４２】
また、陽極は画素ごとに分離していてもよく、陽極の端部を覆う隔壁（画素規定層）が形成されていてもよい。隔壁は、画素ごとに分離した陽極の端部を覆うことで発光領域を画定する。画素は、例えばカラーフィルタと対応するように配置することができる。
【００４３】
発光素子の厚さは、通常は３〜１０μｍである。
【００４４】
＜封止層＞
発光装置は、前記発光素子を封止する封止層を有することが好ましい。前記発光素子が封止されていることで、素子内に水分が侵入することを低減することができる。このため、前記発光装置は、水分に起因する、ダークスポットの発生や、輝度及び発光効率等の発光特性の低下を抑制することができる。
【００４５】
封止層は、薄膜封止層であることが好ましい。薄膜封止層の厚さは、通常は５０μｍ以下、好ましくは１〜５０μｍ、より好ましくは１〜２０μｍである。
【００４６】
封止層としては、例えば、（１）有機封止層、（２）無機封止層、（３）有機封止層と無機封止層とを例えば交互に有する有機無機封止層が挙げられる。例えば、２つの無機封止層の間に有機封止層を有する有機無機封止層であってもよく、無機封止層と有機封止層とを交互に合計で４層以上有する有機無機封止層であってもよい。有機無機封止層における合計層数は、例えば３層以上、好ましくは３〜９層である。ここで、封止層の最外層は無機封止層であることが好ましい。
【００４７】
無機封止層としては、例えば、特開２０１０−１６０９０６号公報、特開２０１６−０１２４３３号公報、特開２０１６−１４３６０５号等に記載された層、具体的には窒化シリコン層や酸窒化シリコン層が挙げられ、これらの形成方法としては前記公報に記載された方法、具体的にはスパッタリング法、化学気相成長法が挙げられる。無機封止層の一層の厚さは、通常は１０ｎｍ〜２μｍである。
【００４８】
有機封止層としては、例えば、硬化性組成物より形成された層が挙げられる。有機封止層の一層の厚さは、通常は１〜５０μｍ、好ましくは１〜２０μｍ、より好ましくは１〜１５μｍである。
【００４９】
硬化性組成物は、例えば、重合性化合物及び重合開始剤を含む組成物である。
【００５０】
重合性化合物は、２個以上の重合可能な基を有する化合物が好ましい。重合可能な基としては、例えば、エチレン性不飽和基、オキシラニル基（エポキシ基）、オキセタニル基、Ｎ−アルコキシメチルアミノ基が挙げられる。重合性化合物としては、エポキシ化合物及びオキセタン化合物等の環状エーテル化合物、２個以上の（メタ）アクリロイル基を有する化合物、又は２個以上のＮ−アルコキシメチルアミノ基を有する化合物が好ましい。
【００５１】
重合開始剤としては、例えば、カチオン又はラジカル重合開始剤が挙げられる。硬化性組成物における重合開始剤の含有量は、重合性化合物１００質量部に対して、通常は０．０１〜２０．０質量部、好ましくは０．１〜５．０質量部である。
【００５２】
硬化性組成物は、対象物の全面に塗布してもよく、対象物の一部に塗布してもよい。硬化性組成物の塗布方法としては公知の方法を採用することができる。例えば、スプレー法、ロールコート法、スピンコート法、スリットダイ塗布法、バーコート法、インクジェット法が挙げられる。
【００５３】
硬化性組成物が放射線硬化型材料である場合、硬化のための放射線照射には、例えば紫外線及び／又は可視光線が用いられ、波長３００〜４５０ｎｍの紫外線及び／又は可視光線がより好ましい。照射量は、好ましくは１００〜２０００ｍＪ／ｃｍ2、より好ましくは５００〜１５００ｍＪ／ｃｍ2である。波長及び照射量は、有機ＥＬ素子への影響を考慮して適宜決定することができる。光源としては、例えば、後述する＜工程（２）＞に記載のものが挙げられる。
【００５４】
また、放射線硬化型の硬化性組成物の硬化を促進させるため、放射線照射と同時に又は放射線照射後に加熱を行ってもよい。また、熱硬化型の硬化性組成物は、加熱により硬化させる。例えば、これらの加熱温度としては、好ましくは８０〜１５０℃、より好ましくは８０〜１００℃であり；加熱時間としては、好ましくは１〜１２０分間、より好ましくは１〜６０分間である。
【００５５】
封止層の形成は、酸素及び水分が排除された環境下、例えばＮ2雰囲気等の不活性ガス雰囲気中又は真空中で行うことが好ましい。
【００５６】
＜硬化樹脂部＞
硬化樹脂部は、パターン化硬化樹脂層を含む。パターン化硬化樹脂層は、パターンを有する硬化樹脂層であり、感放射線性樹脂組成物より形成された層であることが好ましく、具体的には、感放射線性樹脂組成物を用いたフォトリソグラフィー法により直接形成された層であることが好ましい。
【００５７】
前記パターンの形状は特に限定されないが、例えば、硬化樹脂層の非存在部分の形状が例えば円形状、楕円形状、多角形状等のホール状、ライン状である態様が挙げられる。これらの中では、ホールパターンが好ましい。
【００５８】
感放射線性樹脂組成物は、アルカリ可溶性樹脂、重合性化合物及び感放射線性重合開始剤を含有するものであれば特に限定されず、公知のものを使用することができる。また、前記感放射線性樹脂組成物としては、エチレン性不飽和基を有するアルカリ可溶性樹脂及び感放射線性重合開始剤を含有する感放射線性樹脂組成物を用いることもでき、この感放射線性樹脂組成物組成物は、エチレン性不飽和基を有するアルカリ可溶性樹脂以外の重合性化合物をさらに含有することができる。低温硬化の観点から、後述する＜感放射線性樹脂組成物＞記載の組成物が好ましい。前記組成物は、溶媒を配合して、液状組成物として使用することができる。
【００５９】
硬化樹脂部は、通常は２層以上の金属配線層を有する。これらの金属配線層は、パターン化硬化樹脂層により互いに絶縁されており、かつ必要な部分についてはパターン化硬化樹脂層に形成されたコンタクトホールに形成された配線により電気的に接続されている。
【００６０】
パターン化硬化樹脂層の厚さは、通常は１〜５μｍ、好ましくは１〜３μｍ、より好ましくは１．３〜２μｍである。金属配線層の厚さは、通常は１００〜１０００ｎｍ、好ましくは２００〜６００ｎｍ、より好ましくは２００〜４００ｎｍである。
【００６１】
コンタクトホールのホール直径は、通常は１〜２０μｍ、好ましくは２〜１０μｍ、より好ましくは３〜６μｍである。
【００６２】
パターン化硬化樹脂層を、２−アミノエタノールを７０質量％含有する水溶液に、６０℃で５分間浸漬させたときの膜厚変化は、浸漬前の膜厚を１００としたときの浸漬後の膜厚が８０〜１２０であることが好ましく、９５〜１０５であることがより好ましい。膜厚変化の測定条件の詳細は、実施例に記載する。なお、膜厚変化は、パターン化硬化樹脂層における非パターン形成部分で測定する。
【００６３】
このような薬液耐性の高いパターン化硬化樹脂層は、例えば、重合可能な基の多い重合性化合物やエチレン性不飽和基を有するアルカリ可溶性樹脂を用いることにより架橋密度を上げる、ポスト露光で用いる放射線に対する吸収性が高く重合開始効率に優れる感放射線性重合開始剤（例えば、ｇ線、ｈ線、ｉ線及びｊ線を含む放射線に対する吸収性が高く重合開始効率に優れる感放射線性重合開始剤の組合せ）を用いることにより、得ることができる。
【００６４】
硬化樹脂部は、パターン化硬化樹脂層の前記発光素子側に、配線下地層としての硬化層をさらに含んでもよく、及び／又は、パターン化硬化樹脂層の前記発光素子とは反対側に、上層保護層としての硬化層をさらに含んでもよい。前記硬化層は、パターン形成されていない層であってもよく、金属配線層の配線下地層又は上層保護層として働く。硬化層は、例えば無機膜からなり、スパッタリング法又は化学気相成長法により形成された層でもよいが、感放射線性樹脂組成物又は熱硬化性樹脂組成物より形成された硬化樹脂層であることが好ましく、感放射線性樹脂組成物より形成された硬化樹脂層であることがより好ましい。
【００６５】
配線下地層及び上層保護層の厚さは、それぞれ独立に、通常は０．５〜１０μｍ、好ましくは０．５〜５μｍ、より好ましくは０．５〜３μｍである。
【００６６】
硬化樹脂部の全体の厚さは、好ましくは１５μｍ以下、より好ましくは９μｍ以下、さらに好ましくは６μｍ以下である。
【００６７】
配線下地層としての硬化層の表面における平均粗さＲａは、３ｎｍ以下であることが好ましく、より好ましくは１ｎｍ以下、さらに好ましくは０．６ｎｍ以下である。Ｒａは、ＡＦＭ装置等により測定することができる。
【００６８】
図１に示すように、硬化樹脂部４０の一実施態様は、配線下地層４１と、配線下地層４１上に形成された第１の金属配線層１ａと、第１の金属配線層１ａを部分的に被覆するパターン化硬化樹脂層４２と、パターン化硬化樹脂層４２上に形成され、パターン化硬化樹脂層４２のコンタクトホール３に形成された配線３'により第１の金属配線層１ａに電気的に接続された第２の金属配線層２ａと、パターン硬化樹脂層４２及び第２の金属配線層２ａ上に形成され、第２の金属配線層２ａを被覆する上層保護層４３とを有する。配線下地層４１はなくともよい。図１では、硬化樹脂部４０は、基板１０、発光素子２０及び封止層３０からなる素子基板における、封止層３０上に直接接して形成されている。
【００６９】
第１及び第２の金属配線層が、パターン化硬化樹脂層のコンタクトホールに形成された配線により電気的に相互に接続されているので、例えばタッチパネルの感度が上昇し、また低消費電力で駆動させることができる。
【００７０】
硬化樹脂部は、好ましくはタッチパネル部材である。
【００７１】
硬化樹脂部は、発光素子又はその封止層（形成されている場合）上に形成されている。本発明の発光装置において、硬化樹脂部と前記発光素子又はその封止層（形成されている場合）との間に、前述した支持基板は配置されていない。
【００７２】
前述した支持基板が硬化樹脂部と発光素子との間に存在しなければ、硬化樹脂部は、粘着層又は接着層を介して、素子基板に貼りあわされた態様であってもよいが、硬化樹脂部は、粘着層又は接着層を介して素子基板に貼りあわされているものではないことが好ましい。前記発光素子は封止層により封止されていることが好ましい。
【００７３】
「硬化樹脂部は、粘着層又は接着層を介して素子基板に貼りあわされているものではない」とは、本発明の発光装置が、図２に示すように、（１）支持基板７０上に硬化樹脂部４０を形成し、（２）支持基板７０の硬化樹脂部４０とは反対側の面に粘着層又は接着層６０を形成し、又は基板１０及び発光素子２０からなる素子基板上に粘着層又は接着層６０を形成し、続いて（３）支持基板７０を粘着層又は接着層６０を介して素子基板に貼り合わせて得られたもの、ではないことを意味する。図２では、素子基板はさらに封止層３０を有する。
【００７４】
すなわち、硬化樹脂部は、発光素子又はその封止層（形成されている場合）と直接接して形成されていることが好ましい。このような態様であると、硬化樹脂部が形成された支持基板を粘着層又は接着層を介して素子基板に貼り合わせて硬化樹脂部を発光素子上に配置する場合と比較して、発光装置の厚さを大幅に小さくすることが可能になり、それにより発光装置を屈曲させた場合の当該装置の破損・機能低下を防止できるという優れた利点を有する。
【００７５】
以下、前記感放射線性樹脂組成物について説明する。
【００７６】
＜感放射線性樹脂組成物＞
〈アルカリ可溶性樹脂〉
アルカリ可溶性樹脂としては、カルボキシ基、フェノール性水酸基等の酸性官能基を有する樹脂が好ましく、カルボキシ基含有重合体がより好ましい。アルカリ可溶性樹脂としては、例えば、酸変性エポキシ（メタ）アクリレート樹脂、ノボラック樹脂、ポリイミド前駆体であるポリアミド酸及びその部分イミド化物、ポリベンゾオキサゾール前駆体であるポリヒドロキシアミド、フェノール−キシリレングリコール縮合樹脂、クレゾール−キシリレングリコール縮合樹脂、フェノール−ジシクロペンタジエン縮合樹脂、ヒドロキシスチレン及びイソプロペニルフェノール等のフェノール性水酸基を有する単量体の単独又は共重合体、１個以上のカルボキシ基を有するエチレン性不飽和単量体と他の共重合可能なエチレン性不飽和単量体との共重合体が挙げられる。
【００７７】
アルカリ可溶性樹脂は、エチレン性不飽和基を有することができる。アルカリ可溶性樹脂としては、アルカリ可溶性と硬化膜物性とを高いレベルで両立できる点から、カルボキシ基およびエチレン性不飽和基を有する樹脂である、酸変性エポキシ（メタ）アクリレート樹脂が好ましく、例えば、それぞれ酸変性された、クレゾールノボラック型エポキシ（メタ）アクリレート樹脂、フェノールノボラック型エポキシ（メタ）アクリレート樹脂、ビスフェノールＡ型エポキシ（メタ）アクリレート樹脂、ビスフェノールＦ型エポキシ（メタ）アクリレート樹脂、ビフェニル型エポキシ（メタ）アクリレート樹脂、トリスフェノールメタン型エポキシ（メタ）アクリレート樹脂が挙げられる。
【００７８】
酸変性されたクレゾールノボラック型エポキシ（メタ）アクリレート樹脂としては、例えば、下記式（１）で示される重合体が挙げられる。酸変性されたクレゾールノボラック型エポキシ（メタ）アクリレート樹脂は、例えば、クレゾールノボラック型エポキシ樹脂に（メタ）アクリル酸を反応させて得られたエポキシ（メタ）アクリレート樹脂に、アルカリ溶解性のための無水フタル酸、１，２，３，６−テトラヒドロフタル酸無水物等の酸無水物を反応させることで得られる。
【００７９】
酸変性されたクレゾールノボラック型エポキシ（メタ）アクリレート樹脂は、クレゾールノボラック型エポキシ樹脂の剛直な主鎖骨格と、エチレン性不飽和基と、カルボキシ基とを併せ持つことで、低温での硬化焼成にもかかわらず、耐溶剤性、耐熱性に優れた硬化膜を形成することが可能となる。
【００８０】
【化２】
2019009360.tif 000004
式（１）中、ｎおよびｍは、それぞれ独立に１〜３０の整数を示す。
【００８１】
酸変性されたクレゾールノボラック型エポキシ（メタ）アクリレート樹脂の具体例としては、ＣＣＲ−１１７１Ｈ、ＣＣＲ−１２９１Ｈ、ＣＣＲ−１３０７Ｈ、ＣＣＲ−１３０９Ｈ（日本化薬社製）を用いることができる。
【００８２】
アルカリ可溶性樹脂の酸価は、例えば１０〜２００ｍｇＫＯＨ／ｇ、好ましくは３０〜２７０ｍｇＫＯＨ／ｇ、より好ましくは５０〜２５０ｍｇＫＯＨ／ｇである。酸価とは、アルカリ可溶性樹脂の固形分１ｇを中和するのに必要なＫＯＨのｍｇ数を表す。
【００８３】
アルカリ可溶性樹脂は、重量平均分子量（Ｍｗ）が、通常は１，０００〜１００，０００、好ましくは３，０００〜５０，０００である。Ｍｗは、ゲルパーミエーションクロマトグラフィー（溶出溶媒：テトラヒドロフラン）で測定したポリスチレン換算の重量平均分子量をいう。
【００８４】
感放射線性樹脂組成物におけるアルカリ可溶性樹脂の含有量は、当該組成物の固形分１００質量％中、通常は３０質量％以上、好ましくは４０質量％以上であり、アルカリ可溶性樹脂の含有量の上限値は、当該組成物の固形分１００質量％中、通常は９０質量％であり、一実施態様において、７０質量％または６０質量％である。
【００８５】
このような態様とすることで、輝度のより一層の向上に加え、アルカリ現像性、組成物の保存安定性、パターン形状、色度特性を高めることができる。なお、固形分は溶媒以外の全成分である。
【００８６】
〈重合性化合物〉
重合性化合物は、上述したエチレン性不飽和基を有するアルカリ可溶性樹脂以外の重合性化合物であり、重合性化合物は、２個以上の重合可能な基を有する化合物が好ましい。重合可能な基としては、例えば、エチレン性不飽和基、オキシラニル基（エポキシ基）、オキセタニル基、Ｎ−アルコキシメチルアミノ基が挙げられる。重合性化合物としては、２個以上の（メタ）アクリロイル基を有する化合物、又は２個以上のＮ−アルコキシメチルアミノ基を有する化合物が好ましい。
【００８７】
２個以上の（メタ）アクリロイル基を有する化合物としては、例えば、脂肪族ポリヒドロキシ化合物と（メタ）アクリル酸との反応物〔多官能（メタ）アクリレート〕、カプロラクトン変性された多官能（メタ）アクリレート、アルキレンオキサイド変性された多官能（メタ）アクリレート、水酸基を有する（メタ）アクリレートと多官能イソシアネートとの反応物〔多官能ウレタン（メタ）アクリレート〕、水酸基を有する（メタ）アクリレートと酸無水物との反応物〔カルボキシ基を有する多官能（メタ）アクリレート〕が挙げられる。脂肪族ポリヒドロキシ化合物、水酸基を有する（メタ）アクリレート、多官能イソシアネート及び酸無水物の具体例としては、特開２０１５−２３２６９４号公報の段落［００６５］に記載された化合物が挙げられ、カプロラクトン変性された多官能（メタ）アクリレート及びアルキレンオキサイド変性された多官能（メタ）アクリレートとしては、同公報の段落［００６６］に記載された化合物が挙げられる。
【００８８】
具体例としては、例えば、トリメチロールプロパントリ（メタ）アクリレート、ペンタエリスリトールトリ（メタ）アクリレート、ジペンタエリスリトールペンタ（メタ）アクリレート、ジペンタエリスリトールヘキサ（メタ）アクリレート、コハク酸変性ペンタエリスリトールトリ（メタ）アクリレートが挙げられる。
【００８９】
２個以上のＮ−アルコキシメチルアミノ基を有する化合物としては、例えば、メラミン構造、ベンゾグアナミン構造、ウレア構造を有する化合物が挙げられ、これらの具体例としては、特開２０１５−２３２６９４号公報の段落［００６７］に記載された化合物が挙げられる。
【００９０】
感放射線性樹脂組成物が重合性化合物を含有する場合における重合性化合物の含有量は、アルカリ可溶性樹脂１００質量部に対して、通常は３０〜２００質量部、好ましくは３０〜１００質量部、より好ましくは４５〜１００質量部である。このような態様とすることで、硬化性及び現像性がより高められ、輝度をより一層向上させることができる。
【００９１】
〈感放射線性重合開始剤〉
感放射線性重合開始剤は、可視光線、紫外線、電子線、Ｘ線等の放射線、好ましくは可視光線及び／又は紫外線の露光により、エチレン性不飽和基を有するアルカリ可溶性樹脂および重合性化合物の硬化反応を開始し得る活性種を発生する化合物である。感放射線性重合開始剤としては、例えば、チオキサントン系化合物、アセトフェノン系化合物、ビイミダゾール系化合物、トリアジン系化合物、Ｏ−アシルオキシム系化合物、オニウム塩系化合物、ベンゾイン系化合物、ベンゾフェノン系化合物、α−ジケトン系化合物、多核キノン系化合物、ジアゾ系化合物、イミドスルホナート系化合物が挙げられる。これらの具体例としては、特開２０１５−２３２６９４号公報の段落［００７３］〜［００７８］に記載された化合物が挙げられる。
【００９２】
感放射線性樹脂組成物が重合性化合物を含有する場合における感放射線性重合開始剤の含有量は、重合性化合物１００質量部に対して、通常は０．０１〜１２０質量部、好ましくは１〜１００質量部である。一実施態様では、感放射線性重合開始剤の含有量は、重合性化合物１００質量部に対して、１１質量部以上又は１３質量部以上である。このような態様とすることで、硬化性及び被膜特性がより高められ、輝度をより一層向上させることができる。
【００９３】
一実施態様において、感放射線性樹脂組成物における感放射線性重合開始剤の含有量は、エチレン性不飽和基を有するアルカリ可溶性樹脂１００質量部に対して、通常は１〜２０質量部、好ましくは５〜１５質量部である。
【００９４】
〈添加剤〉
感放射線性樹脂組成物は、必要に応じて、種々の添加剤を含有することもできる。添加剤としては、例えば、増感剤、分散剤、充填剤、高分子化合物、界面活性剤、密着促進剤、酸化防止剤、紫外線吸収剤、凝集防止剤、残渣改善剤、現像性改善剤が挙げられる。
【００９５】
特に密着促進剤としては、国際公開第２０１７／０９４８３１号に記載のカップリング剤を用いることができる。紫外線吸収剤としては特開２００４−１９０００６号公報等に記載の紫外線吸収剤を用いることができる。酸化防止剤としては国際公開第２０１１／０４６２３０号に記載の酸化防止剤を用いることができる。
【００９６】
〈感放射線性樹脂組成物の調製〉
感放射線性樹脂組成物は、適宜の方法により調製することができる。例えば、アルカリ可溶性樹脂、重合性化合物及び感放射線性重合開始剤等の各成分を、溶媒や任意に加えられる添加剤と共に混合することにより調製することができる。
【００９７】
溶媒としては、例えば、（ポリ）アルキレングリコールモノアルキルエーテル類、乳酸アルキルエステル類、（シクロ）アルキルアルコール類、ケトアルコール類、（ポリ）アルキレングリコールモノアルキルエーテルアセテート類、他のエーテル類、ケトン類、ジアセテート類、アルコキシカルボン酸エステル類、他のエステル類、芳香族炭化水素類、アミド又はラクタム類が挙げられ、これらの具体例としては、特開２０１５−２３２６９４号公報の段落［００８２］〜［００８５］に記載された溶媒が挙げられる。
【００９８】
溶媒の含有量は特に限定されるものではないが、感放射線性樹脂組成物中の固形分濃度が５〜５０質量％となる量が好ましく、１０〜４０質量％となる量がより好ましい。
【００９９】
一実施態様において、前記感放射線性樹脂組成物より形成された硬化樹脂層は目視において透明である。このような態様であると、良好な光学特性を有する発光装置を得ることができる。
【０１００】
＜タッチパネル部材＞
本発明の発光装置の一例である有機ＥＬ装置は、一実施態様において硬化樹脂部としてタッチパネル部材を有する。本発明のタッチパネル付き有機ＥＬ装置は、基板と、前記基板上に有機ＥＬ素子と、前記有機ＥＬ素子上にタッチパネル部材とを有し、前記タッチパネル部材が、パターン化硬化樹脂層を含む。ただし、前記装置において、前記タッチパネル部材の有機ＥＬ素子側の面上にはタッチパネル用支持基板は配置されていない。有機ＥＬ装置は、前記有機ＥＬ素子を封止する封止層を有することが好ましい。
【０１０１】
タッチパネル部材は、例えば、（１）第１の金属配線層と、（２）第２の金属配線層と、（３）前記第１及び第２の金属配線層の間に形成され、前記第１及び第２の金属配線層を部分的に絶縁し、かつ前記第１及び第２の金属配線層を導通させる配線が形成されたコンタクトホールを有する、パターン化硬化樹脂層と、（４）前記第２の金属配線層を被覆する硬化樹脂層（上層保護層）とを有する。タッチパネル部材は、（５）第１の金属配線層下に硬化樹脂層（配線下地層）をさらに有してもよい。
【０１０２】
本発明では、第１及び第２の金属配線層が、パターン化硬化樹脂層のコンタクトホールに形成された配線により電気的に相互に接続されているので、タッチパネルの感度が上昇し、また低消費電力で駆動させることができる。
【０１０３】
タッチパネル用支持基板は、例えば、ガラス基板、又はポリエチレンテレフタレート、ポリエチレンナフタレート、ポリブチレンテレフタレート、ポリブチレンナフタレート、ポリスチレン、ポリカーボネート、ポリスルホン、ポリエーテルスルホン、ポリアリレート、アリルジグリコールカーボネート樹脂、ポリアミド、ポリイミド、ポリアミドイミド、ポリエーテルイミド、ポリベンズアゾール、ポリフェニレンサルファイド、ポリシクロオレフィン、ポリノルボルネン及びトリアセチルセルロース樹脂の群から選ばれる少なくとも１種からなり、厚さ５０μｍを超える支持体である。
【０１０４】
基板、有機ＥＬ素子、封止層、パターン化硬化樹脂層、第１及び第２の金属配線層、上層保護層、並びに配線下地層については前述した。
【０１０５】
タッチパネルは、静電容量方式が好ましく、投影型静電容量方式がより好ましい。
【０１０６】
タッチパネル部材は、金属配線層において、例えば、パターニングされた金属膜よりなる、指・タッチパネル用ペンなどの接近を電気的な容量変化により検出する容量パッドを有している。一群の複数の容量パッドが配線によって平面Ｘ軸方向（横方向）に連結され、また他の一群の複数の容量パッドが配線によって平面Ｙ軸方向（縦方向）に連結され、それぞれ、配線によってパネル外まで引き出され、タッチパネル駆動又はタッチ検出回路に接続されている。なお、容量パッドの配置構成はこれらに限定されず、従来公知の構成を採用することができる。パネル外まで引き出された配線は、更に周辺部の配線によりタッチパネル駆動回路・検出回路に接続された構造となっている。
【０１０７】
本発明では、タッチパネル部材を別途製造した後に、タッチパネル部材を有機ＥＬ素子上に粘着層又は接着層を介して貼り合わせるのではなく、有機ＥＬ素子上にタッチパネル部材を直接形成することができる。このため、本発明の有機ＥＬ装置は、タッチパネル部材を別途製造する場合に使用されるタッチパネル用支持基板を有機ＥＬ素子とタッチパネル部材との間に有さない構成をとることができ、したがってタッチパネル部材が形成された支持基板を粘着層又は接着層を介して素子基板に貼り合わせてタッチパネル部材を有機ＥＬ素子上に配置する場合と比較して、有機ＥＬ装置の厚さを大幅に小さくすることが可能になり、それにより有機ＥＬ装置を屈曲させた場合の当該装置の破損・機能低下を防止できるという優れた利点を有する。
【０１０８】
［発光装置の製造方法］
本発明の発光装置の製造方法は、（１）感放射線性樹脂組成物の塗膜を形成する工程と、（２）前記塗膜に、マスクを介して、第１の放射線を照射する工程と、（３）放射線照射後の前記塗膜を現像する工程と、（４）現像後の前記塗膜に第２の放射線を照射して、前記パターン化硬化樹脂層を形成する工程と（ただし、工程（４）は１００℃以下で行い、また、第１の放射線と第２の放射線は同一でも異なっていてもよい。）を有する。工程（１）〜（４）により、前述した発光装置及びタッチパネル付き有機ＥＬ装置におけるパターン化硬化樹脂層を形成する。
【０１０９】
＜工程（１）＞
工程（１）は、上述した感放射線性樹脂組成物の塗膜を形成する工程である。工程（１）では、基板及び前記基板上に発光素子を有する素子基板上に、感放射線性樹脂組成物の塗膜を形成することが好ましい。素子基板は、前記発光素子上に封止層を有してもよい。後述するように、素子基板上に感放射線性樹脂組成物を用いてパターン化硬化樹脂層を直接形成するが、本発明では低温硬化が可能であるので、有機ＥＬ素子等の発光素子の劣化を防止することができる。
【０１１０】
感放射線性樹脂組成物の塗布方法としては公知の方法を採用することができる。例えば、スプレー法、ロールコート法、スピンコート法、スリットダイ塗布法、バーコート法が挙げられる。また、基材上に感放射線性樹脂組成物層が形成されたドライフィルムを用いて組成物層を発光素子又はその封止層上に転写するラミネート法を用いてもよい。これらの中でも、均一な膜厚の塗膜が得られる点から、スピンコート法、スリットダイ塗布法が好ましい。
【０１１１】
前記組成物の塗膜形成時には、プレベークを行うことができる。プレベークは、減圧乾燥と加熱乾燥とを組み合わせて行うことができる。減圧乾燥は、通常は７０〜１１０℃の温度で１〜２０分間程度であり、好ましくは７５〜１００℃の温度で１〜１５分間である。また、塗膜の厚さは、乾燥後の膜厚として、通常は１．５〜８μｍ、好ましくは１．５〜５μｍである。
【０１１２】
＜工程（２）＞
工程（２）は、工程（１）で得られた塗膜に第１の放射線を照射する、すなわちプレ露光する工程である。前記塗膜の少なくとも一部に、所定のパターンを有するマスクを介して露光すればよく、また走査露光を行ってもよい。
【０１１３】
第１の放射線としては、例えば、ｇ線、ｈ線、ｉ線、ｊ線等の可視光線及び紫外線が挙げられる。これらの中でも、耐溶剤性及び形成対象との密着性の改善の観点から、ｇ線、ｈ線及びｉ線の少なくとも１種又は全てを含む放射線が好ましく、ｇ線、ｈ線、ｉ線及びｊ線の少なくとも１種又は全てを含む放射線がより好ましい。なお、分光分布において、４３６ｎｍのピークがｇ線であり、４０５ｎｍのピークがｈ線であり、３６５ｎｍのピークがｉ線であり、３１３ｎｍのピークがｊ線である。露光量は、通常は１〜１０００ｍＪ／ｃｍ2、好ましくは５〜５００ｍＪ／ｃｍ2、より好ましくは１０〜１００ｍＪ／ｃｍ2である。
【０１１４】
光源としては、例えば、超高圧、高圧、中圧、低圧の各水銀ランプ、ケミカルランプ、カーボンアーク灯、キセノンランプ、ハロゲンランプ、メタルハライドランプ、ＬＥＤランプ、可視及び紫外の各種レーザが挙げられる。
【０１１５】
＜工程（３）＞
工程（３）は、工程（２）で得られた塗膜を現像する工程である。
【０１１６】
現像は、現像液を用いて、露光後の非硬化部（ネガ型の場合は非露光部）を溶解除去する。現像液としては、非硬化部を溶解し硬化部を溶解しないものであればいかなるものも使用することができるが、例えば、種々の有機溶媒の組合せ、アルカリ水溶液を用いることができる。これらの中でも、アルカリ水溶液が好ましい。アルカリ水溶液としては、例えば、炭酸ナトリウム、水酸化ナトリウム、水酸化カリウム、テトラメチルアンモニウムヒドロキシド、コリン、１，８−ジアザビシクロ−［５．４．０］−７−ウンデセン、１，５−ジアザビシクロ−［４．３．０］−５−ノネン等の水溶液が挙げられる。現像液には、例えば、メタノール、エタノール等の水溶性有機溶媒、消泡剤、界面活性剤等を適量添加することもできる。
【０１１７】
現像方法としては、例えば、シャワー現像法、スプレー現像法、ディップ（浸漬）現像法、パドル（液盛り）現像法等を適用することができる。現像条件は、例えば、常温で５〜３００秒間とすることができる。
【０１１８】
なお、現像液としてアルカリ水溶液を使用した場合は、現像後、通常は塗膜を水で洗浄する。また、洗浄後、例えば、圧縮空気や圧縮窒素等で塗膜を風乾させることもできる。
【０１１９】
＜工程（４）＞
工程（４）は、工程（３）で得られた塗膜に第２の放射線を照射する工程であり、
好ましくは、
（４−ｉ）前記塗膜を１００℃以下で加熱した後、第２の放射線を照射する工程；又は
（４−ｉｉ）前記塗膜に第２の放射線を照射した後、１００℃以下で加熱する工程
である。
【０１２０】
工程（４）は、ポストベークとポスト露光を任意の順序で行うことができる。
【０１２１】
ポストベークは、パターニングされた塗膜を１００℃以下で加熱するが、硬化性、耐溶剤性及び形成対象との密着性の向上、並びに基板保護の観点から、好ましくは７０〜１００℃、より好ましくは８０〜９０℃である。ポストベーク温度がこの範囲であれば、塗膜が充分硬化して耐溶剤性に優れる硬化膜を形成することができ、また、発光素子の損傷を防止でき、基板の収縮や変形が少なくなるので好ましい。加熱時間は加熱温度により適宜設定可能であるが、通常は５〜１２０分、好ましくは１０〜１００分、より好ましくは１５〜６０分である。
【０１２２】
ポスト露光の露光量は、硬化性、耐溶剤性及び形成対象との密着性の向上、並びに基板保護の観点から、２００ｍＪ／ｃｍ2以上が好ましく、５００ｍＪ／ｃｍ2以上がより好ましい。なお、露光量は、色材の光劣化抑制等の観点から、１００００ｍＪ／ｃｍ2以下が好ましく、８０００ｍＪ／ｃｍ2以下がより好ましく、６０００ｍＪ／ｃｍ2以下が更に好ましい。ポスト露光に用いる光源としては、プレ露光と同様のものが挙げられる。プレ露光とポスト露光とを分けて行うことにより、高精細な画素やコンタクトホールを形成することができる。
【０１２３】
第２の放射線としては、プレ露光で使用する第１の放射線と同一でも、異なっていてもよく、例えば、プレ露光と同様に、ｇ線、ｈ線及びｉ線の少なくとも１種又は全てを含む放射線、あるいはｇ線、ｈ線、ｉ線及びｊ線の少なくとも１種又は全てを含む放射線を適用することができる。
【０１２４】
＜タッチパネル部材の製造方法に関して＞
本発明のタッチパネル付き有機ＥＬ装置の製造方法は、詳細には、タッチパネル部材を形成する工程が、前述した工程（１）〜（４）により感放射線性樹脂組成物のパターン化硬化樹脂層を形成する工程を有する。
【０１２５】
タッチパネル部材の製造方法の一例を以下に記載する。
【０１２６】
有機ＥＬ素子又はその封止層上に感放射線性樹脂組成物又は熱硬化性樹脂組成物の塗膜を形成し、露光又は熱により硬化させ、配線下地層を形成する。露光による硬化の方が、加熱による効果よりも、有機ＥＬ素子の劣化を招きにくい。配線下地層は形成しなくともよい。
【０１２７】
次いで、スパッタリングにより金属薄膜を形成し、フォトリソグラフィーによりレジストパターンを形成し、エッチングにより配線を形成し、レジスト剥離により配線を露出させ、タッチパネル部材の第１の金属配線層を形成する。
【０１２８】
次いで、感放射線性樹脂組成物を用い、上記各工程（１）〜（４）に従い、配線下地層及び第１の金属配線層上に、コンタクトホールを含むパターニング形状を有するパターン化硬化樹脂層を形成する。
【０１２９】
次いで、パターン化硬化樹脂層上に、タッチパネル部材の第２の金属配線層と、第１，第２の金属配線層を導通させる配線とを、第１の金属配線層の形成と同様に、スパッタリング、フォトリソグラフィー、エッチング、レジスト剥離にて形成する。
【０１３０】
次いで、必要に応じて、パターン化硬化樹脂層及び第２の金属配線層上に感放射線性樹脂組成物又は熱硬化性樹脂組成物の塗膜を形成し、露光又は熱により硬化させ、上層保護膜を形成する。
【０１３１】
以上のようにして、配線下地層としての硬化樹脂層、第１の金属配線層、配線間絶縁層としてのパターン化硬化樹脂層、第２の金属配線層、及び上層保護層としての硬化樹脂層を含むタッチパネル部材が素子基板上に配置された有機ＥＬ装置が得られる。
【０１３２】
パターン化硬化樹脂層の厚さは、通常は１〜５μｍ、好ましくは１〜３μｍ、より好ましくは１．３〜２μｍである。配線下地層及び上層保護層の厚さは、それぞれ独立に、通常は０．５〜１０μｍ、好ましくは０．５〜５μｍ、より好ましくは０．５〜３μｍである。硬化層は、耐溶剤性、形成対象との密着性が良好であり、剥がれを効果的に抑制することができる。また、組成物を各層上に重ね塗りしたとしても、溶剤による下層の浸食が無く、また各層は配線形成の際のレジストパターン形成、エッチングプロセス、レジスト剥離プロセスなどの各プロセスに対して耐性を持つ。
【実施例】
【０１３３】
以下、本発明を実施例に基づいて更に具体的に説明するが、本発明はこれら実施例に限定されない。以下の実施例等の記載において、特に言及しない限り、「部」は「質量部」を示す。【０１３４】
なお、以下の実施例において各層の厚さ（膜厚）は、触針段差計又は電子顕微鏡による断面観察にて測定した。【０１３５】
［調製例１］
ＣＣＲ−１２９１Ｈ（日本化薬社製）５０部と、ジペンタエリスリトールヘキサアクリレート  １５部と、コハク酸変性ペンタエリスリトールトリアクリレート  １５部と、エタノン，１−［９−エチル−６−（２−メチルベンゾイル）−９Ｈ−カルバゾール−３−イル］−，１−（Ｏ−アセチルオキシム）  ３部と、２−メチル−１−［４−（メチルチオ）フェニル］−２−モルフォリノプロパン−１−オン  ２部と、イソシアン酸３−（トリエトキシシリル）プロピル  １５部と、固形分濃度３０質量％となる量のプロピレングリコールモノメチルエーテルアセテートとを加えて撹拌し、０．２μｍメンブランフィルターで濾過して、感放射線性樹脂組成物を調製した。【０１３６】
［調製例２〜１３］
表１に示す種類の原材料、組成割合で混合したこと以外は調製例１と同様に行い、調製例２〜１３の感放射線性樹脂組成物を調製した。【０１３７】
表１中の原材料は以下のとおりである。【０１３８】
アルカリ可溶性樹脂Ａ１：ＣＣＲ−１２９１Ｈ（日本化薬社製）
アルカリ可溶性樹脂Ａ２：前記式（１）に包含される樹脂：
ＣＣＲ−１３０９Ｈ（日本化薬社製）
重合性化合物Ｂ１：ジペンタエリスリトールヘキサアクリレート
重合性化合物Ｂ２：コハク酸変性ペンタエリスリトールトリアクリレート
感放射線性重合開始剤Ｃ１：エタノン，１−［９−エチル−６−（２−メチルベンゾイル）−９Ｈ−カルバゾール−３−イル］−，１−（Ｏ−アセチルオキシム）
感放射線性重合開始剤Ｃ２：２−メチル−１−［４−（メチルチオ）フェニル］−２−モルフォリノプロパン−１−オン
感放射線性重合開始剤Ｃ３：１，２−オクタンジオン，１−［４−（フェニルチオ）フェニル］−，２−（Ｏ−ベンゾイルオキシム）］
添加剤Ｄ１：３−メタクリロキシプロピルトリメトキシシラン
添加剤Ｄ２：イソシアン酸３−（トリエトキシシリル）プロピル
添加剤Ｄ３：３−トリメトキシシリルプロピルスルファニルトリエトキシシラン
《物性評価》
＜解像性評価＞
シリコン基板上に、上記で調製した感放射線性樹脂組成物の溶液をそれぞれスピンナーにより塗布した後、９０℃のホットプレート上で２分間プレベークすることにより塗膜を形成した。次いで、得られた塗膜に、直径３〜６μｍの範囲の異なる大きさの複数の四角状残しパターンを有するフォトマスクを介して、高圧水銀ランプを用いて露光量を３０〜３００ｍＪ／ｃｍ2の範囲で変量して放射線照射を行った。その後、２．３８重量％テトラメチルアンモニウムヒドロキシド水溶液を用いて２３℃で現像時間を変量として液盛り法により現像した後、純水洗浄を１分間行った。次いで、高圧水銀ランプにより６００ｍＪ／ｃｍ2のポスト露光を行い、さらにオーブン中９０℃又は１５０℃にて６０分間ポストベークすることにより、パターン化硬化樹脂層を形成した。このときの膜厚が２μｍなるようにした。また、上記フォトマスクにおいて、ホール状のパターンがホール内に残渣等の無い状態で形成されていれば、解像度が良好であると言え、その場合をＡＡとした。６μｍ以下のフォトマスクにおいて、ホール状のパターンが形成されているが、ホール内に軽微な残渣が見られる場合をＢＢとした。６μｍ以下のフォトマスクにおいて、ホール状のパターンが形成されていない又はホール内に残渣がみられ解像されていない場合は解像度が不良と判断でき、その場合をＣＣとした。【０１３９】
＜耐化学薬品性評価＞
上記解像性評価で成膜したパターン化硬化樹脂層を、２−アミノエタノールを７０質量％含有する水溶液（７０質量％２−アミノエタノール水溶液）に、６０℃で５分間浸漬させた。その後、９０℃で１時間熱処理をした際のそれぞれの膜厚変化率を測定した。浸漬前の膜厚を１００とした場合における浸漬後の膜厚を残膜率とし、膜厚変化が１００に対し±５％以下の範囲内であればＡＡ、膜厚変化が１００に対し±５％超±２０％以下の範囲内であればＢＢ、膜厚変化が１００に対し±２０％超であるか又は膜に剥がれが発生した場合はＣＣとして評価した。【０１４０】
＜密着性評価＞
上記解像性評価と同様の方法でガラス基板、ＳｉＮｘ基板、Ｍｏ基板上に製膜し、ＪＩＳ  Ｋ５４００−８．５（ＪＩＳ  Ｄ０２０２）に則って測定した。【０１４１】
＜透過率測定＞
上記解像性評価と同様の方法でガラス基板に製膜し、日本分光株式会社製のＵＶ−ｖｉｓ  ｓｐｅｃｔｒｏｍｅｔｅｒ  Ｖ−６７０を用い、波長４００ｎｍでの透過率を測定した。【０１４２】
《素子評価》
＜有機ＥＬ素子基板の作製＞
アレイ状にＩＴＯ透明電極が形成されたガラス基材（日本電気硝子社製「ＯＡ−１０」）と、前記ＩＴＯ透明電極の一部のみが露出したコンタクトホールを有する、膜厚３μｍの平坦化層とを有するアレイ基板を複数用意した。【０１４３】
所定のパターンのメタルマスクを介して、Ａｌターゲットを用いたＤＣスパッタ法により、平坦化層上に膜厚１００ｎｍのＡｌ膜を形成した。ＩＴＯターゲットを用いてＲＦスパッタリング法により、Ａｌ膜上に膜厚２０ｎｍのＩＴＯ膜を形成した。この様にしてＡｌ膜とＩＴＯ膜とからなる陽極層を形成した。【０１４４】
レジスト材料（ＪＳＲ製「オプトマーＮＮ８０３」）を用いて陽極層上に塗膜を形成し、ｉ線（波長３６５ｎｍ）照射、現像、流水洗浄、風乾及び加熱処理を含む一連の処理を行い、陽極層の一部を開口領域として持つ画素規定層を形成した。【０１４５】
陽極及び画素規定層が形成された基板を真空成膜室へ移動し、成膜室を１Ｅ−４Ｐａまで排気した後、前記基板上に、所定のパターンの蒸着マスクを用いて、正孔注入性を有する酸化モリブデン（ＭｏＯｘ）を抵抗加熱蒸着法により成膜速度０．００４〜０．００５ｎｍ／ｓｅｃの条件で成膜し、膜厚１ｎｍの正孔注入層を形成した。【０１４６】
正孔注入層上に、所定のパターンの蒸着マスクを用いて、正孔輸送性を有する４，４'−ビス［Ｎ−（１−ナフチル）−Ｎ−フェニルアミノ］ビフェニル（α−ＮＰＤ）を抵抗加熱蒸着法により正孔注入層と同様の排気条件で成膜し、膜厚３５ｎｍの正孔輸送層を形成した。成膜速度は、０．２〜０．３ｎｍ／ｓｅｃの条件であった。【０１４７】
正孔輸送層上に、所定のパターンの蒸着マスクを用いて、緑色の発光材料としてアルキレート錯体であるトリス（８−キノリノラト）アルミニウムを抵抗加熱蒸着法により正孔輸送層と同様の成膜条件で成膜し、膜厚３５ｎｍの発光層を形成した。成膜速度は、０．５ｎｍ／ｓｅｃ以下の条件であった。【０１４８】
発光層上に、所定のパターンの蒸着マスクを用いて、フッ化リチウムを抵抗加熱蒸着法により正孔注入層と同様の排気条件で成膜し、膜厚０．８ｎｍの電子注入層を形成した。成膜速度は、０．００４ｎｍ／ｓｅｃ以下の条件であった。【０１４９】
続いて電子注入層上に、所定のパターンの蒸着マスクを用いて、Ｍｇ及びＡｇを抵抗加熱蒸着法により正孔注入層と同様の排気条件で同時に成膜し、膜厚５ｎｍの第１陰極層を形成した。成膜速度は、０．５ｎｍ／ｓｅｃ以下の条件であった。【０１５０】
続いて、別の成膜室（スパッタ室）に上記基板を移送し、第１陰極層上に、所定のパターンのマスクを用いて、ＩＴＯターゲットを用いてＲＦスパッタリング法により、膜厚１００ｎｍの第２陰極層を形成した。【０１５１】
以上のようにして、基板上に有機ＥＬ素子を形成し、有機ＥＬ素子基板を得た。【０１５２】
＜有機ＥＬ素子の薄膜封止＞
前記有機ＥＬ素子上に、下記手順にて薄膜封止層を形成した。【０１５３】
成膜室（スパッタ室）に前記素子基板を移送し、陰極層上に、所定のパターンのマスクを用いて、ＳｉＮｘターゲットを用いてＲＦスパッタリング法により、膜厚１００ｎｍの無機封止層（ＳｉＮｘ膜）を形成した。続いて、前記素子基板をＮ2置換されたグローブボックス中に移送し、ピエゾ方式インクジェットプリンタによって、エポキシ化合物及びオキセタン化合物と重合開始剤とを含む硬化性組成物を所定のパターンに吐出し、続いてウシオ電機社製ＵｎｉＪｅｔＥ１１０ＺＨＤ  ３９５ｎｍ  ＬＥＤランプを用いて露光量１０００ｍＪ／ｃｍ2を照射し、製膜された硬化性組成物を硬化させ、膜厚１０μｍの有機封止層を形成した。成膜室（スパッタ室）に前記素子基板を移送し、有機封止層上に、所定のパターンのマスクを用いて、ＳｉＮｘターゲットを用いてＲＦスパッタリング法により、膜厚１００ｎｍの無機封止層（ＳｉＮｘ膜）を形成した。【０１５４】
以上のようにして、封止層付き有機ＥＬ素子基板を得た。【０１５５】
＜パターン化硬化樹脂層の作製＞
封止層付き有機ＥＬ素子基板上に、下記手順でパターン化硬化樹脂層を形成した。【０１５６】
調製例で得られた感放射線性樹脂組成物を、スピンコート法により封止層付き有機ＥＬ素子基板の封止層上にコーティングし、９０℃の温度で２分間プレベークを行い塗膜を形成した。次いで、得られた塗膜に、フォトマスクを介して、高圧水銀ランプを用いて露光量を３０〜３００ｍＪ／ｃｍ2の範囲で変量して放射線照射を行った。その後、２．３８重量％テトラメチルアンモニウムヒドロキシド水溶液を用いて２３℃で現像時間を変量として液盛り法により現像した後、純水洗浄を１分間行った。【０１５７】
次いで、得られたパターニング膜に対して、高圧水銀ランプを用いて６００ｍＪ／ｃｍ2のポスト露光を行った。次いで、９０℃で６０分間のポストベークを行うことによって、パターニング膜を硬化させ、パターン化硬化樹脂層を形成した（実施例１−１〜１−１０、比較例１−１〜１−２）。又は、上記同条件のＵＶ照射に加えて、１５０℃で６０分間（比較例１−３）のポストベークを行うことによってパターニング膜を硬化させ、パターン化硬化樹脂層を形成した。得られたパターン化硬化樹脂層の厚さは２μｍであった。【０１５８】
以上のようにして有機ＥＬ装置を得た。なお、比較例１−３において２２０℃で６０分間のポストベークを行った場合は有機ＥＬ素子が劣化して機能しなくなり、有機ＥＬ素子を有する有機ＥＬ装置を得ることができなかった。【０１５９】
＜有機ＥＬ素子の点灯評価＞
得られたパターン化硬化樹脂層付きの有機ＥＬ素子に対して、以下の様な手順で点灯評価を行った。有機ＥＬ点灯治具を介して、定電流源により有機ＥＬ素子の陽極層と陰極層の間に２０ｍＡ／ｃｍ2の密度で電流を流し有機ＥＬ素子を点灯させた。次に、有機ＥＬ素子正面方向の輝度を輝度計により測定した。【０１６０】
有機ＥＬ素子の点灯及び輝度計による正面輝度測定は、パターン化硬化樹脂層付きの有機ＥＬ素子、パターン化硬化樹脂層を作成しなかった比較用の有機ＥＬ素子それぞれに対して行い、比較用の有機ＥＬ素子の正面輝度に対して、９５％以上の輝度で点灯した場合に評価をＡＡ、９５％未満８０％以上の輝度で点灯した場合を評価ＢＢ、８０％未満の輝度で点灯した場合又は正常に点灯しなかった場合について評価をＣＣとした。【０１６１】
【表１】
2019009360.tif 000005
＜屈曲性有機ＥＬ素子基板の作製＞
厚さ５０μｍのポリエチレンナフタレート（ＰＥＮ）樹脂基材上に、ＳｉＮｘターゲットを用いたＲＦスパッタリング法により、膜厚１００ｎｍの無機封止層（ＳｉＮｘ膜）を形成した。スピンコート法によってエポキシ化合物及びオキセタン化合物と重合開始剤とを含む硬化性組成物をＳｉＮｘ膜上に塗布し、続いてウシオ電機社製ＵｎｉＪｅｔＥ１１０ＺＨＤ  ３９５ｎｍ  ＬＥＤランプを用いて露光量１０００ｍＪ／ｃｍ2を照射し、製膜された硬化性組成物を硬化させ、膜厚１０μｍの平坦化層を得た。さらにＳｉＮｘターゲットを用いたＲＦスパッタリング法により、平坦化層上に膜厚１００ｎｍの無機封止層（ＳｉＮｘ膜）を形成した。このようにしてバリア性を持つ屈曲性の樹脂基材（バリア性樹脂基材）を得た。【０１６２】
上記バリア性樹脂基材上に、所定のパターンのメタルマスクを介して、ＩＴＯターゲットを用いたＲＦスパッタリング法により、膜厚２０ｎｍのＩＴＯ膜を形成した。この様にしてＩＴＯ膜からなる陽極層を形成した。【０１６３】
以降の工程は上記＜有機ＥＬ素子基板の作製＞と同様に行い、画素規定層、正孔注入層、正孔輸送層、発光層、電子注入層、第１陰極層及び第２陰極層を形成した。以上のようにして、前記バリア性樹脂基板上に有機ＥＬ素子を形成し、有機ＥＬ素子基板を得た。【０１６４】
前記有機ＥＬ素子上に、上記＜有機ＥＬ素子の薄膜封止＞と同様に行い薄膜封止層を形成した。以上のようにして、封止層付き有機ＥＬ素子基板を得た。【０１６５】
＜パターン化硬化樹脂層の作製＞（実施例２−１）
封止層付き有機ＥＬ素子基板上に、下記手順でパターン化硬化樹脂層を形成した。調製例で得られた感放射線性樹脂組成物（調製例１）を、スピンコート法により封止層付き有機ＥＬ素子基板の封止層上にコーティングし、９０℃の温度で２分間プレベークを行い塗膜を形成した。次いで、得られた塗膜に、フォトマスクを介して、高圧水銀ランプを用いて露光量を３０〜３００ｍＪ／ｃｍ2の範囲で変量して放射線照射を行った。その後、２．３８重量％テトラメチルアンモニウムヒドロキシド水溶液を用いて２３℃で現像時間を変量として液盛り法により現像した後、純水洗浄を１分間行った。次いで、得られたパターニング膜に対して、高圧水銀ランプを用いて６００ｍＪ／ｃｍ2のポスト露光を行った。次いで、９０℃で６０分間のポストベークを行うことによって、パターニング膜を硬化させ、パターン化硬化樹脂層を形成した。得られたパターン化硬化樹脂層の厚さは２μｍであった。続いて、表面保護層として、裏面に厚さ２０μｍのゴム系粘着材を有する、厚さ５０μｍのポリエチレンナフタレート（ＰＥＮ）樹脂基材を、パターン化硬化樹脂層上に貼りつけた。【０１６６】
以上のようにして屈曲性評価用有機ＥＬ装置を得た。【０１６７】
＜樹脂基材の貼付け＞（比較例２−１）
上記＜パターン化硬化樹脂層の作製＞の手順とは別に、樹脂基材をもつ貼り付け型タッチパネルを模した構造として、封止層付き有機ＥＬ素子基板上に、表面に実施例２−１の上記＜パターン化硬化樹脂層の作製＞の手順と同様にして形成されたパターン化硬化樹脂層、裏面に厚さ２０μｍのゴム系粘着材を有する、厚さ６０μｍのポリエチレンテレフタレート（ＰＥＴ）樹脂基材を貼り付けた。続いて、表面保護層として、裏面に厚さ２０μｍのゴム系粘着材を有する、厚さ５０μｍのポリエチレンナフタレート（ＰＥＮ）樹脂基材を、パターン化硬化樹脂層上に貼りつけた。【０１６８】
以上のようにして屈曲性評価用有機ＥＬ装置を得た。【０１６９】
＜有機ＥＬ装置の屈曲性評価＞
得られた屈曲性評価用有機ＥＬ装置に対して、以下の様な手順で屈曲性評価を行った。まず、得られた屈曲性評価用有機ＥＬ装置の表面側を、直径５ｍｍの金属製の円筒に押し当て、巻きつけるように１８０度折り曲げる。その後再び折り曲げた状態から再び直線状の状態まで戻す。上記の動作を１０００回繰り返し、屈曲性試験とした。【０１７０】
次に、有機ＥＬ点灯治具を介して、定電流源により有機ＥＬ素子の陽極層と陰極層の間に２０ｍＡ／ｃｍ2の密度で電流を流し有機ＥＬ素子を点灯させ、目視での点灯状態を確認した。【０１７１】
有機ＥＬ素子が正常に点灯した場合をＡＡ（良）とし、
有機ＥＬ素子が正常に点灯しなかった場合をＢＢ（不可）とした。【０１７２】
実施例２−１及び比較例２−１で得られた屈曲性評価用有機ＥＬ装置に対して上記屈曲性評価を実施したところ、実施例２−１では有機ＥＬ素子の正常な点灯が得られ（評価：ＡＡ）、比較例２−１では、電極の断線により、有機ＥＬ素子の正常な点灯が得られなかった（評価：ＢＢ）。
【符号の説明】
【０１７３】
１０…基板、２０…発光素子、３０…封止層、４０…硬化樹脂部、４１…配線下地層、４２…パターン化硬化樹脂層、４３…上層保護層、６０…粘着層又は接着層、７０…タッチパネル用支持基板、１ａ…第１の金属配線層、２ａ…第２の金属配線層、３…コンタクトホール、３'…配線
【図１】
2019009360.tif 000007
【図２】
2019009360.tif 000008
【国際調査報告】
2019009360.tif 000009
2019009360.tif 000010
2019009360.tif 000011
2019009360.tif 000012